(57)【要約】【課題】  温度依存性及びセル厚依存性が低減された液晶表示装置を提供する。【解決手段】  位相差板８８として、液晶に電圧が印加されていない時に、液晶素子８０と位相差板８８と偏光板８７ａとを通過する光が有彩色を呈するリタデーションを有するものを使用する。また、液晶は、電圧が印加されていない時に一対の基板によって定められる配向をなし、電圧を印加した時に、液晶のリタデーションが位相差板８８のリタデーションを打ち消す方向に、基板の垂直方向に対して電圧が印加されていないときの配向よりも傾斜して配向するものを用いる。【選択図】      図８
2005338791.tif 000002
【特許請求の範囲】
【請求項１】
少なくとも１枚の偏光板と、位相差板と、対向して配置された少なくとも一方が透明な一対の基板と、該基板間に配置される液晶と、該液晶に電圧を印加する手段とを有し、該液晶のリタデーションが印加される電圧に応じて変調される液晶表示装置であって、
前記液晶は、電圧が印加されていない時に前記一対の基板によって定められる配向をなし、
前記位相差板は、前記液晶に電圧が印加されていない時に、前記液晶と前記位相差板と前記偏光板とを通過する光が有彩色を呈するリタデーションを有し、
前記液晶は、電圧を印加した時に、前記液晶のリタデーションが前記位相差板のリタデーションを打ち消す方向に、前記基板の垂直方向に対して前記電圧が印加されていないときの配向よりも傾斜して配向することを特徴とする液晶表示装置。
【請求項２】
前記液晶のリタデーションが、前記液晶に所定の値以下の電圧が印加されたときに、前記液晶と前記位相差板と前記偏光板とを通過する光が有彩色を呈し、前記所定の値以下の印加電圧に応じて該有彩色の色相が変化する範囲で変調され、該所定の値以上の電圧が印加されたときに、前記所定の値以上の印加電圧に応じて、前記液晶と前記位相差板と前記偏光板とを通過する光の明度が変化する範囲で変調される請求項１に記載の液晶表示装置。
【請求項３】
前記所定の値の電圧が白表示の電圧である請求項２に記載の液晶表示装置。
【請求項４】
前記所定の値以上の最大電圧が印加されたときに黒表示となる請求項２に記載の液晶表示装置。
【請求項５】
前記所定の値以下の印加電圧に応じて該有彩色の色相が変化する範囲と前記所定の値以上の印加電圧に応じて明度が変化する範囲とにわたって変調される第１の領域と、カラーフィルタを備え、前記所定の値以上の印加電圧に応じて明度が変化する範囲で変調される第２の領域とを含む請求項２に記載の液晶表示装置。
【請求項６】
単位画素が、前記液晶と前記位相差板と前記偏光板とを通過する光が有彩色を呈し該有彩色の色相が変化する範囲と、前記光が無彩色を呈し該無彩色の明度が変化する範囲とにわたり前記液晶層のリタデーション量が変調される第１の副画素と、
カラーフィルタを備え、前記液晶と前記位相差板と前記偏光板とを通過する光の明度が変化する範囲で前記液晶層のリタデーション量が変調される第２の副画素とを含む複数の副画素から構成される請求項１に記載の液晶表示装置。
【請求項７】
前記液晶に電圧が印加されていないときの前記第１の副画素の有彩色が青色もしくは青緑色である請求項６に記載の液晶表示装置。
【請求項８】
前記第２の副画素が緑色のカラーフィルタを備えている請求項７に記載の液晶表示装置。
【請求項９】
前記第１の画素が緑色と補色の関係にある色のカラーフィルタを備えている請求項８に記載の液晶表示装置。
【請求項１０】
前記液晶に電圧が印加されていないときの前記第１の副画素の有彩色が緑色である請求項６記載の液晶表示装置。
【請求項１１】
前記第２の副画素が赤色のカラーフィルタを備えている請求項１０に記載の液晶表示装置。
【請求項１２】
前記第１の画素が赤色と補色の関係にある色のカラーフィルタを備えている請求項１１に記載の液晶表示装置。
【請求項１３】
前記液晶が、リタデーションの温度に対する変化率が実質的にゼロとなる電圧範囲を有する請求項１に記載の液晶表示装置。
【請求項１４】
前記位相差板が二軸の屈折率を有する請求項１に記載の液晶表示装置。
【請求項１５】
前記二軸の屈折率を有する位相差板の光軸方向の屈折率ｎｘと、位相差板の面内で光軸と直交する方向の屈折率ｎｙと、位相差板の厚さ方向の屈折率ｎｚの関係がｎｘ＞ｎｚ＞ｎｙである請求項１４記載の液晶表示装置。
【発明の詳細な説明】
【技術分野】
【０００１】
本発明は、液晶表示装置に関し、特にＥＣＢ型（電界制御複屈折効果型）の液晶表示装置に関する。
【背景技術】
【０００２】
現在、液晶表示装置の一例である液晶ディスプレイはパソコン用などの各種モニタ、携帯電話用表示素子などに広く普及しており、今後は大画面テレビへの用途展開を図るなどますます普及の一途をたどることが予測されている。そして、これら液晶ディスプレイにおいて、カラー表示方式として広く使用されているのが、マイクロカラーフィルタ方式と呼ばれる方式である。
【０００３】
ここで、この方式はひとつの画素を少なくとも３つの副画素に分割し、それぞれに赤・緑・青のカラーフィルタを形成することによってフルカラー表示を行うものであり、高い色再現性能を容易に実現することができるというメリットがある。しかしながら、このカラー表示方式では透過率が１／３になってしまうことから、光利用効率が悪くなってしまうというデメリットがある。
【０００４】
そして、このように光利用効率が悪くなると、バックライトを有する透過型液晶表示装置または半透過型液晶表示装置、もしくはフロントライトを有する反射型液晶表示装置の場合において、視認性を高めるべく明るい表示を実現しようとすると、バックライトもしくはフロントライトの輝度を高めなければならず、消費電力が高くなるという問題がある。
【０００５】
また、この光利用効率の悪さは、フロントライトを用いない反射型液晶素子の場合にはより一層深刻な問題となる。つまり、ＲＧＢカラーフィルタを有する反射型カラー液晶表示素子は、非常に明るい屋外では十分な視認性を確保できるものの、暗い場所はもちろん、オフィスや家庭などの環境であっても十分な視認性を確保することが難しい。
【０００６】
一方、従来から、カラーフィルタを用いずに着色した表示を得るカラー液晶表示装置として、ＥＣＢ型（電界制御複屈折効果型）の液晶表示装置が知られている（特許文献１参照。）。
【０００７】
一般に、ＥＣＢ型液晶表示装置は、一対の基板間に液晶を挟持した液晶セルをはさんで、透過型の場合は、その表面側と裏面側とにそれぞれ偏光板を配置したものであり、反射型の場合は一方の基板にのみ偏光板を配置した一枚偏光板タイプ、もしくは両方の基板に偏光板を配置し、偏光板の外側に反射板を設けた二枚偏光板タイプのものがある。
【０００８】
透過型のＥＣＢ型液晶表示装置の場合、一方の偏光板を透過して入射した直線偏光が、液晶セルを透過する過程で液晶層の複屈折作用により各波長光がそれぞれ偏光状態の異なる楕円偏光となった光となり、その光が他方の偏光板に入射して、この他方の偏光板を透過した光が、その光を構成する各波長光の光強度の比に応じた色の着色光になる。
【０００９】
即ち、ＥＣＢ型液晶表示装置は、液晶セルの液晶層の複屈折作用と少なくとも一枚の偏光板の偏光作用とを利用して光を着色するものであり、カラーフィルタを用いた場合のような光の吸収がないことから、光の透過率を高くして明るいカラー表示を得ることができる。
【００１０】
しかも、ＥＣＢ型液晶表示装置は、液晶セルの両基板の電極間に印加される電圧に応じた液晶分子の配向状態によって液晶層の複屈折性が変化し、それに応じて他方の偏光板に入射する各波長光の偏光状態が変化するため、液晶セルへの印加電圧を制御することによって着色光の色を変化させることができ、これにより同じ画素で複数の色を表示することができる。
【００１１】
クロスニコル下において、透過型ＥＣＢ型表示装置を駆動した場合、リタデーション量すなわち複屈折量に応じて色が変化していく。ここで、使用する液晶モードとして、例えば電圧無印加時に垂直配向しているΔεが負の材料を使用した場合、電圧無印加時には黒表示されており、電圧の増加にしたがって、
黒→グレー→白→黄色→赤→紫→青→黄色→紫→水色→緑
といったように色が変化することになる。図６にリタデーションと色度図上の色変化のようすを示す。
【００１２】
【特許文献１】米国特許第６０１４１９５号明細書
【発明の開示】
【発明が解決しようとする課題】
【００１３】
しかしながら、上述したような従来のＥＣＢ方式においてカラー表示を行うＥＣＢ型の液晶表示装置においては、同一画素中にて任意のカラー表示が可能ではあるものの、リタデーションによる着色を利用したモードであるために温度によるリタデーションの変化によって表示色が変化してしまうという問題があった。
【００１４】
また、パネル面内に温度ムラがあると表示色のムラとなって視認されてしまう。温度補償を行えばムラを解消することは原理的には可能であるが、細かい温度補償を行うことは、表示装置全体のコストアップの原因になる。
【００１５】
ＥＣＢ方式では視野角特性にも制限がある。さらに、ＥＣＢ方式ではマルチカラー表示は可能であるもののフルカラー表示は困難であった。
【００１６】
さらにＥＣＢ方式は、そのカラー表示原理からセル厚変化によって表示色が大きく変化してしまうことが明らかである。したがって、上下基板を組み合わせて均一なセルギャップを付与するプロセスにおいて、他の表示モードよりもはるかに厳密に制御する必要があった。このことは製造歩留まりを向上させる上で大きな阻害要因になると考えられる。
【００１７】
そこで、本発明は、温度依存性及びセル厚依存性が低減された液晶表示装置を提供することを目的とするものである。
【課題を解決するための手段】
【００１８】
本発明は、少なくとも１枚の偏光板と、位相差板と、対向して配置された少なくとも一方が透明な一対の基板と、該基板間に配置される液晶と、該液晶に電圧を印加する手段とを有し、該液晶のリタデーションが印加される電圧に応じて変調される液晶表示装置であって、
前記液晶は、電圧が印加されていない時に前記一対の基板によって定められる配向をなし、
前記位相差板は、前記液晶に電圧が印加されていない時に、前記液晶と前記位相差板と前記偏光板とを通過する光が有彩色を呈するリタデーションを有し、
前記液晶は、電圧を印加した時に、前記液晶のリタデーションが前記位相差板のリタデーションを打ち消す方向に、前記基板の垂直方向に対して前記電圧が印加されていないときの配向よりも傾斜して配向することを特徴とする。
【００１９】
前記液晶表示装置の好ましい形態においては、電圧を印加したときの前記液晶表示装置は、液晶のリタデーションが、電圧値が所定の値以下のときに、前記液晶と前記位相差板と前記偏光板とを通過する光が有彩色を呈し、前記所定の値以下の印加電圧に応じて該有彩色の色相が変化する範囲で変調され、その有彩色を表示する。所定の値以上の電圧が印加されたときは、前記液晶と前記位相差板と前記偏光板とを通過する光の明度が変化する範囲で変調され、無彩色を表示する。
【００２０】
本発明の実施形態の１部として、前記液晶表示装置にカラーフィルタが設けられる。その場合は、上記の有彩色または無彩色がカラーフィルタの色を通して表示されるので、例えば、カラーフィルタの色が緑色であるとすると、液晶のリタデーションが色相変化範囲の赤色または青色を表示する値をとるとき、液晶層を透過した光のスペクトルのうち緑色がカラーフィルタで吸収され、ほとんど黒に近い色となる。
【００２１】
本発明の重要な実施形態の１つは、複数の画素でカラー画像を表示するとき、前記所定の値以下の印加電圧に応じて該有彩色の色相が変化する範囲と前記所定の値以上の印加電圧に応じて明度が変化する範囲とにわたって変調される画素と、カラーフィルタを備え、前記所定の値以上の印加電圧に応じて明度が変化する範囲で変調される第２の画素との組み合わせによって１つの色を表示する液晶表示装置である。
【００２２】
具体的には、単位画素が第１と第２の副画素から構成され、第１の副画素は、前記液晶と前記位相差板と前記偏光板とを通過する光が有彩色を呈し該有彩色の色相が変化する範囲と、前記光が無彩色を呈し該無彩色の明度が変化する範囲とにわたり前記液晶層のリタデーション量が変調され、第２の副画素がカラーフィルタを備え、前記液晶と前記位相差板と前記偏光板とを通過する光の明度が変化する範囲で前記液晶層のリタデーション量が変調される。
【００２３】
位相差板のリタデーションを適当に選択することにより、電圧無印加状態の表示色が青色もしくは青緑色となる。このとき前記第２の副画素に緑色のカラーフィルタが用いられることによって、三原色表示が可能となる。さらに、第１の副画素に緑色と補色の関係にあるカラーフィルタを配することにより表示色の純度を高めることができる。
【００２４】
位相差板のリタデーションを適当に選択することにより、電圧無印加状態の表示色を緑色とすることも好ましい実施形態の１つである。
【００２５】
このとき、第２の副画素に赤色のカラーフィルタを具備することによって赤色の色再現性が良好となる。また前記複屈折効果によって干渉色を変化させることが出来る画素には赤色と補色の関係にあるカラーフィルタが用いられていることによって表示色の色空間を拡大することができる。
【００２６】
なお本発明は反射型液晶表示装置、もしくは半透過型液晶表示装置もしくは透過型液晶表示装置として用いることができる。
【発明の効果】
【００２７】
本発明のように、位相差板として液晶に電圧が印加されていない時に、液晶素子と位相差板と偏光板とを通過する光が有彩色を呈するリタデーションを有するものを使用し、液晶として電圧が印加されていない時に一対の基板によって定められる配向をなし、電圧を印加した時に、液晶のリタデーションが位相差板のリタデーションを打ち消す方向に、基板の垂直方向に対して電圧が印加されていないときの配向よりも傾斜して配向するものを使用することにより、温度依存性及びセル厚依存性が低減された液晶表示装置を提供することができる。
【発明を実施するための最良の形態】
【００２８】
以下、本発明の実施の形態について説明する。
【００２９】
図１は、本発明の実施の形態に係る液晶表示装置の構造を示す断面図であり、同図において、７０は液晶表示装置、８０は互いに偏光軸が直交した一対の偏光板８７ａ，８７ｂ間に挟装されている液晶素子である。そして、この液晶素子８０は、一対のガラス、プラスチック等透明性の高い材料からなる基板８１ａ、８１ｂ間に例えば、ネマチック液晶（以下、単に液晶という）８５を充填して形成されている。
【００３０】
ここで、この基板８１ａ，８１ｂには、夫々液晶（層）８５に電圧を印加するためのＩＴＯ等の材料からなる電極８２ａ，８２ｂが、例えばストライプ状に設けられており、これらが互いに交差してマトリックス電極構造を形成している。
【００３１】
なお反射型とする場合にはこの図における電極８２ｂをアルミや銀などの反射性を有する金属電極にすると好ましい。またこの金属電極８２ｂの表面形状は光拡散性を実現するために適切な凹凸形状を付与すると好ましい。金属電極を用いる反射型とする場合には８７ｂに示した偏光板は用いなくてもよい。また半透過型とするときには反射性を有する金属電極で構成される領域とＩＴＯ電極で構成される領域との２領域を形成することで実現させる。
【００３２】
なお、電極の構成としては、一方の基板にドット状の透明電極をマトリックス状に配置し、各透明電極にＴＦＴやＭＩＭ（Ｍｅｔａｌ−Ｉｎｓｕｌａｔｏｒ−Ｍｅｔａｌ）等のスイッチング素子を接続し、他方の基板の一面上あるいは所定パターンの対向電極を設けアクティブマトリックス構造としても良い。
【００３３】
また、この電極８２ａ，８２ｂ上には、必要に応じてこれらのショートを防止する等の機能を持つ絶縁膜８３ａ，８３ｂが夫々設けられ、さらに、絶縁膜８３ａ，８３ｂ上には、液晶８５に接し、その配向状態を制御するべく機能する配向制御膜８４ａ，８４ｂが設けられている。
【００３４】
８８は所定のリタデーション量を有する位相差板である。
【００３５】
また位相差板８８の上もしくは下に光を散乱させる機能を有するフィルムなどを用いてもよい（図示せず）。
【００３６】
ところで、通常のＥＣＢ効果に基づく着色現象を用いた液晶表示装置７０は、印加電圧の変化によるリタデーション変化を利用することで表示色の色調の制御が可能であり、それを利用したカラー液晶表示装置は公知となっている。
【００３７】
ここで、このＥＣＢ原理に基づくカラー表示可能なモードとして、垂直配向モード、平行配向モード、ＨＡＮ型モード、ベンド（ＯＣＢ）モード、ＳＴＮモードなど各種配向モードが考えられる。なお、これらはいずれも電圧印加によって液晶層の複屈折量（以下リタデーションという）が変化する配向モードである。
【００３８】
先に説明したように、リタデーションが変化すると、液晶層に白色光を入射したときに透過する光のスペクトルが変わり、透過光は図６に示す曲線に沿って色相が変化する。
【００３９】
垂直配向モードを考えると、電圧がかかっていないときは液晶は基板に垂直に配向しているからリタデーションはほぼ０である。電圧印加とともに液晶が傾斜しリタデーションが増加していくので、透過する光は、色度図上で
黒→グレー→白→黄色→赤→紫→青→黄色→紫→水色→緑
と変化する。他の液晶モードにおいても、電圧０のときのリタデーションと印加電圧に対する変化の仕方はさまざまであるが、リタデーションに対する色の変化は同様である。
【００４０】
そして、これらの中のモードを本発明者らが鋭意検討した結果、温度変化による表示色変化を最小にするため、およびセル厚マージンの拡大のために垂直配向モードが最適であることを明らかになった。以下、その詳細について説明する。
【００４１】
ネマチック液晶の場合、温度に対してさまざまな物性値が変化する。特に表示に影響する物性パラメータとして、屈折率異方性（Δｎ）が大きな温度依存性を持つことが知られている。こうした物性値の温度依存性に起因する特性変化が、上述したＥＣＢ効果に基づく着色現象による表示色の変化として顕著に現れてしまう。
【００４２】
市販のＮｎ型液晶材料のリタデーション値の温度依存性を測定してみると、フレデリクス転移の閾値と飽和電圧値との中間電圧値においてリタデーション値の温度依存性がほとんど観測されない材料もある。これは、Δｎの温度依存性は存在するものの、弾性定数の温度依存性が電圧印加時の配向に影響し、２つの温度依存性が相殺しあうようになり、結果としてのリタデーション量の温度依存性が極めて小さい、もしくは実質的に存在しないような電圧範囲を実現させたものと考えられる。
【００４３】
しかし、前記材料に関しても、飽和電圧値に近い電圧が印加された時はリタデーション値は大きな温度依存性を示していることが実験により確認される。図５にリタデーションの測定結果を示す。図５の横軸は印加電圧、縦軸はリタデーション量をセル厚で割った実効的な屈折率異方性で、０℃から４０℃まで温度を変えて測定した。
【００４４】
この結果から、印加電圧が高いところでリタデーションが温度に依存して変動することがわかる。これは十分高い電圧を印加することによって、バルクから界面に至る液晶層のほぼ全てが基板に平行方向に配向してしまった結果、Δｎの温度依存性の影響をそのまま受けることになり、結果としてのリタデーション量の温度依存性が非常に大きくなってしまうものと考えられる。
【００４５】
しかし、中間電圧まではリタデーション量の温度依存性が実質的にゼロ、もしくは極めて小さい状態であり、高電圧ではリタデーションの温度依存性が顕著である。そこで本発明のＥＣＢ原理に基づくカラー表示では、このリタデーション量の温度依存性が実質的にゼロ、もしくは極めて小さい電圧範囲内にてカラー表示を行い、それ以上のリタデーション範囲は温度変化が大きいので、この範囲を明度変調範囲とし、目立たないようにする。これによって、カラー表示を行う際の温度依存性が色の変化として視認されない液晶表示装置７０（液晶素子８０）を実現することができる。
【００４６】
本実施形態では電圧無印加時に実質的に基板に対して垂直方向に配向するような状態となる液晶層を用いる。垂直配向といっても、実際には、後述する傾斜配向のために、基板面近くでは液晶配向が基板面の法線から数度ないし１０数度傾斜して配向するように基板面処理がなされている。なお、本明細書において垂直配向とは、基板面近くおよびバルク部分の液晶ディレクタが基板に対して厳密に垂直に配向している場合のみならず、このような基板面で傾斜し、その影響がバルクに及んでいない配向、さらに、基板面の影響が及んでバルク液晶も数度ないし１０数度傾斜している配向も含めて言うものとする。バルク部分の液晶が傾斜していると、リタデーションは０にならないが、以下で説明するとおり、本発明は、電圧が印加されていないときの液晶層と位相差板との総リタデーションが有彩色を表示するように設定されていればよいので、液晶層の初期配向はその範囲で任意である。
【００４７】
基板面近くの傾斜配向処理（プレチルトという）によって、バルクの液晶の傾斜容易軸を配向させるので、液晶層の電圧無印加時のリタデーション量はゼロである。電圧無印加時にカラー表示を行うために、所定のリタデーション量を有する位相差板を配設し、電圧無印加時に有彩色表示となるようにしておく。例えば、位相差板のリタデーションを３００ｎｍとし、反射型で用いると往復６００ｎｍの位相差が得られ、青色が表示される。
【００４８】
液晶は、誘電異方性が負の液晶を用いると、電圧印加時には液晶は基板に対して傾斜した配向を取る。上記のように、基板の配向処理を行うときに、所望の方向が容易傾斜軸となるように配向膜に軸性を付与しておくことにより、その方位に傾斜する。電圧が印加されていないときにすでにバルク液晶が傾斜している場合は、電圧によってその方向に傾斜が大きくなっていく。
【００４９】
電圧を高くしていったときに液晶が徐々に傾斜していくようすを図７に示す。基板８１ａ、８１ｂの電極８２ａ、８２ｂに電源９０から図７の（ａ）から（ｄ）の順で実効値の高くなる交流電圧を印加していくと、液晶ディレクタ（液晶分子長軸方向を表す単位ベクトル）８５１が傾いていく。傾き面は容易傾斜軸のある面である。
【００５０】
配向膜（図１の８４ａ、ｂ。図７では不図示）に設けた容易傾斜軸によって定まる液晶分子８５１の傾斜方向に対して、位相差板（図１の８８、図７では不図示）の遅相軸が直交するように位相差板を設置する。
【００５１】
図８は、基板面に垂直な方向から見た液晶層８０の容易傾斜軸８０１と位相差板８８の遅相軸８８１および偏光板８７ａの偏光軸８７１の角度関係を示す図である。図８は反射型の液晶表示装置についての配置であり、偏光板８７ａは１枚しかない。
【００５２】
図８に示すとおり、液晶分子の傾きの方位８０１に対して、位相差板の遅相軸８８１を直交させている。これに対して入射光の偏光面８７１が４５°の角をなすように偏光板８７ａが置かれている。図８の配置は、液晶の屈折率異方性が正の場合を示している。屈折率異方性が正の液晶は、分子軸方向の屈折率がそれと直角の方向の屈折率より大きいので、容易傾斜軸８０１が、液晶層８０のリタデーションの遅相軸となる。
【００５３】
このとき、液晶層に電圧印加することによって、液晶のリタデーションが位相差板のリタデーションを打ち消し、液晶層と位相差板とのリタデーション量の総和が減少する。
【００５４】
電圧がないときに総リタデーションが６００ｎｍで青が表示されていたとすると、電圧とともに液晶層のリタデーションが大きくなり、総リタデーションが減少していくので、液晶、位相差板、偏光板を往復通過した光の色は、青から、マゼンタを経て赤にいたる変化を示す。さらに電圧を高くしてリタデーション量の総和を２５０ｎｍ以下にすると、色が消えて明暗の変化となる。この領域ではモノクロ表示が可能であり、モノクロの階調量を印加電圧によって連続的に制御することが可能となる。
【００５５】
以上述べたような素子構成を採用することによって、ＥＣＢ効果によるカラー表示可能な素子であって、カラー表示特性の温度依存性が視認されない液晶表示装置７０（液晶素子８０）を実現することが可能となる。
【００５６】
本発明においては、液晶は、電圧増加に対して基板法線からの傾斜角を大きくしていくことが要請される。以上の実施形態では、誘電異方性が負の液晶を用いて、基板に垂直に電界を印加したが、必ずしもそのような場合に限らない。誘電異方性が正の液晶を用いて、基板に平行かつ傾斜容易軸方向の電界を印加しても、液晶は同様に電圧とともに傾斜を深めていく。その場合にも本発明が適用できることは言うまでもない。
【００５７】
次いで、セル厚依存性について説明する。
【００５８】
一般に液晶素子のリタデーション量は、液晶層に対して電圧を印加している状態での平均的な屈折率の値「実効的な屈折率値」と呼ぶことにして、これを
【００５９】
【数１】
2005338791.tif 000003
とし、液晶層の厚みをｄとすると、
【００６０】
【数２】
2005338791.tif 000004
で表すことができる。ここで、液晶素子にはセル厚ばらつきがあって、そのセル厚の中心値ｄからのばらつき量をΔｄとすると、この素子のリタデーション量は
【００６１】
【数３】
2005338791.tif 000005
の範囲内にあるということがいえる。
【００６２】
ここで通常のネマチック液晶では
【数４】
2005338791.tif 000006
にはセル厚依存性がほとんど存在しないことが明らかであるので、セル厚がばらついたときのリタデーションのばらつき量は
【００６３】
【数５】
2005338791.tif 000007
となる。
【００６４】
従来までのＥＣＢ方式のカラー表示素子では、カラー表示時にも液晶層は大きなリタデーション値を示していたのに対し、本明細書で述べている本発明の素子構成では、カラー表示時における液晶層の実効的な屈折率
【００６５】
【数６】
2005338791.tif 000008
は大幅に小さい値を採ることになる。つまりセル厚がばらついたとしても、液晶層のリタデーション量である
【００６６】
【数７】
2005338791.tif 000009
は小さい値となることから、カラー表示時の色調変化が従来よりも大幅に抑制されることになる。
【００６７】
以上の効果によって、セル厚プロセスマージンの広い素子を得ることが可能となる。
【００６８】
また本液晶素子８０は必要に応じて、ＥＣＢ効果に基づく着色現象によって電圧無印加状態において青色を表示させる副画素と、各多数の画素（ピクセル）を構成する副画素として緑カラーフィルタを有する副画素と組み合わせることによって、つまり、画素を構成する副画素の一部に緑色のカラーフィルタを用いることにより、ＲＧＢすべての色範囲を表現できるカラー表示素子とすることができる。
【００６９】
このときＥＣＢ効果に基づく着色現象を利用できる画素にマゼンタなどの緑色と補色の関係にあるカラーフィルタを用いることによって、表示可能な色空間を拡大することが可能となる。さらにこれ以外の画素に赤や青のカラーフィルタを用いることによってフルカラー表示を行うことが可能となる。
【００７０】
あるいは、ＥＣＢ効果に基づく着色現象によって電圧無印加状態において緑色を表示させる副画素と、各多数の画素（ピクセル）を構成する副画素として赤カラーフィルタを有する副画素と組み合わせることによって、つまり、画素を構成する副画素の一部に赤色のカラーフィルタを用いることにより、ＲＧＢすべての色範囲を表現でき、かつ赤色の色再現性の高いカラー表示素子とすることができる。
【００７１】
このときＥＣＢ効果に基づく着色現象を利用できる画素にシアンなどの赤色と補色の関係にあるカラーフィルタを用いることによって、表示可能な色空間を拡大することが可能となる。さらにこれ以外の画素に緑や青のカラーフィルタを用いることによってフルカラー表示を行うことが可能となる。
【００７２】
なお、本発明の液晶素子の駆動には、直接駆動方式、単純マトリクス方式、アクティブマトリクス方式のいずれの方式も用いることが出来る。また液晶表示装置７０は、透過型としても反射型としても良いし、半透過型としてもよい。さらに、用いる基板はガラスでもよいしプラスチックなどの可撓性を有するものでも良い。なお、反射型にする場合には、反射板として鏡面反射板を用い液晶層の外側に散乱板を設けるような、いわゆる前方散乱板方式や、反射面の形状を工夫して指向性を設けたいわゆる指向性拡散反射板など、各種反射板を用いることが出来る。
【００７３】
液晶には誘電率異方性が負のネマチック液晶を用い、フレデリクス転移の閾値以上の印加電圧条件下において、リタデーション量Ｒの温度Ｔに対する変化率ΔＲ／ΔＴが実質的にゼロとなる電圧範囲が存在することに基づき、この電圧範囲内においてＥＣＢ効果を利用した着色現象を用いる。この結果、温度変化に伴う表示色変化が極力低減された明るい表示素子を得た。さらにこれによって、セル厚プロセスマージンの大きい素子となり、歩留まり向上が期待できる。また視野角の広い構成とすることができる。
【００７４】
次に、本実施の形態の実施例１〜１１について説明する。
【００７５】
なお、本実施例１〜１１に用いる共通の素子構造として下記のものが用いられる。
【００７６】
液晶層の構造として、垂直配向処理を施した２枚のガラス基板を重ね合わせセル化し、液晶材料としてΔε＜０である液晶材料ＭＬＣ−６６０８（メルク社製）を毛細管注入する。なお、このとき実施例に応じてリタデーション値を設定すべくセル厚を変化させる。
【００７７】
また、用いる基板構造として
（１）リタデーション確認用の単ビットテストセル
（２）表示特性確認用のアクティブマトリクス（ＡＭ）セル
を用いる。
【００７８】
ここで、単ビットのテストセルは一辺１ｃｍの形状にＩＴＯをパターニングされた２枚の基板を重ね合わせてテストセルとし、ＡＭセルは、一方の基板にＴＦＴが配置されたアクティブマトリクス基板を用い、もう一方の基板には実施例に応じてカラーフィルタが配置、もしくはカラーフィルタのないＩＴＯ付基板が用いられる。このときの画素形状やカラーフィルタ構成は実施例に応じて変化させる。
【００７９】
また、ＴＦＴ側の画素電極にはアルミ電極を用い、反射型の構成とすると共に基板の最表面には前方散乱板（ポラテクノ製）を設けて、視野角を拡大させる。さらに、いずれのセルも配向膜としてＪＡＬＳ２０２１（ＪＳＲ製）を用い配向膜厚を５０ｎｍとし、この基板をラビングすることによってプレチルト角が付与される。なお、プレチルト角は基板法線方向から約１度となる。
【００８０】
（リタデーション量の測定）
単ビットテストセルを用いることで、リタデーション量の温度依存性が測定される。リタデーション量の測定には偏光顕微鏡を用い、クロスニコル下においてベレック型コンペンセータ（オリンパス製）を用いて測定を行う。このときセル厚は（ａ）４．０ミクロン、（ｂ）５．０ミクロン、（ｃ）６．０ミクロン、（ｄ）７．０ミクロン、の四種類を用いるものとする。その結果、いずれのセル厚のセルにおいても、３．２Ｖ以下の範囲では温度依存性が観測されないことが確認できる。一方、光学応答の観測よりフレデリクス転移の閾値電圧はいずれのセル厚においても約２．１Ｖである。
【００８１】
つまり本測定により、Δε＜０である液晶材料ＭＬＣ−６６０８にはフレデリクス転移の閾値以上の印加電圧条件下において、リタデーション量Ｒの温度Ｔに対する変化率ΔＲ／ΔＴが実質的にゼロとなる電圧範囲が存在し、その電圧範囲における最大電圧値は約３．２Ｖであることが確認される。
【００８２】
（比較例）
表示特性確認用の対角１２インチＳＶＧＡ（８００×６００×３）の画素数を有するアクティブマトリクス（ＡＭ）セルを準備する。このときのセルにはカラーフィルタを用いない。上基板（ＡＭ素子が無い側の基板）と偏光板との間には広帯域λ／４板（可視光領域で１／４波長条件をほぼ満たすことができる位相補償板）を配置させる。これにより電圧無印加時には暗状態となり、電圧印加時には明状態となるようなノーマリブラック構成となる。このとき用いるセル厚は（ａ）４．０ミクロン、（ｂ）５．０ミクロン、（ｃ）６．０ミクロン、（ｄ）７．０ミクロン、の四種類とする。
【００８３】
このセルを用い、色度の温度依存性を測定する。このときの駆動電圧はドライバＩＣの制約上５Ｖまで、測定環境の制約上１０℃〜３０℃までの測定となる。なお、色度の測定にはＢＭ７（トプコン製）を用いることができる。
【００８４】
その結果、いずれも３．２Ｖ以下の駆動条件で表示される色にて温度依存性が観測されないことが確認される。
【００８５】
なおこのとき、（ａ）では５Ｖ印加時に赤色表示となる。この５Ｖ印加時には、環境温度の違いによって表示色の変化が生じることが視認される。
【００８６】
（ｂ）では５Ｖ印加時に青色表示、３．９Ｖ印加時にて赤色表示となる。これら赤と青色表示のいずれの表示色においても、環境温度の違いによって表示色の変化が生じることが視認される。
【００８７】
（ｃ）では４Ｖ印加時に青色表示、３．５Ｖ印加時にて赤色表示となる。これら赤と青色表示のいずれの表示色においても、（ｂ）よりは良好であったものの環境温度の違いによって表示色の変化が生じることが視認される。
【００８８】
（ｄ）では３．６Ｖ印加時に青色表示、３．２Ｖ印加時にて赤色表示となる。その結果、色度座標上では青色表示時に環境温度の違いによって異なる値を示すが、視認上はその差異は認知できない。つまり、環境温度の違いによる表示色の変化はいずれの表示色においても視認されない。
【００８９】
以上の結果より、この構成では７ミクロン以上のセル厚において温度依存性が問題ないが、それ未満のセル厚では温度依存性が表示色の変化として認められ、カラー表示装置として良好な特性を得ることが困難である。
【００９０】
（実施例１）
比較例と同じ４種類のセル厚、すなわち、（ａ）４．０ミクロン、（ｂ）５．０ミクロン、（ｃ）６．０ミクロン、（ｄ）７．０ミクロンを有するセルを準備する。このとき、比較例の構成における広帯域λ／４板に加えて、約３２０ｎｍのリタデーション値を有する一軸性の位相差板を積層配置する。このとき偏光板の偏光軸を０度とした時に、追加した３２０ｎｍ一軸性位相差板の光軸が時計回り方向に４５度、液晶分子が電圧印加によって傾斜する方向を反時計回りに４５度（−４５度方向）となるように配置する。これにより電圧無印加時には青表示状態となり、電圧印加時には色調変化するようなノーマリブルー構成となる。
【００９１】
これらの４種類のセルを用い、色度の温度依存性を測定すると以下のような結果となる。
【００９２】
まず、（ａ）では電圧無印加時に青色表示、２．８Ｖ印加時に赤色表示となる。これら表示色は環境温度の違いによって表示色の変化が生じることがなく、安定した表示色が得られる。またこのセルでは３．７５Ｖ印加時にて最大反射率の白色表示が得られるが、５Ｖを印加しても白色表示の半分強の光が反射される。これはセル厚が薄すぎて液晶のリタデーションを最大にしても位相差板のリタデーションを打ち消すに至らないからである。５Ｖ印加状態を黒状態とするとコントラストが２以下となり良好な表示が得られない。
【００９３】
（ｂ）では電圧無印加時に青色表示、２．６５Ｖ印加時に赤色表示となる。これら表示色は環境温度の違いによって表示色の変化が生じることがなく、安定した表示色が得られる。またこのセルでは３．３Ｖ印加時にて最大反射率の白色表示が得られ、５Ｖを印加することで黒色表示が得られる。黒色となるのは、液晶のリタデーションが位相板のリタデーションをほぼ打ち消して全リタデーションを０にした結果である。このとき液晶は最大に傾斜して配向しており、上で述べたように温度が変化するとリタデーションも変化を受けるが、黒の輝度レベルが変化するのみで色相変化にはならないので、表示画像の色に異常をもたらすことはない。また、黒レベルの変動も輝度が低いために目立たず、実用上は問題ないレベルである。
【００９４】
（ｃ）では電圧無印加時に青色表示、２．５５Ｖ印加時に赤色表示となる。これら表示色は環境温度の違いによって表示色の変化が生じることがなく、安定した表示色が得られる。またこのセルでは３．１Ｖ印加時にて最大反射率の白色表示が得られ、４．２５Ｖを印加することで黒色表示が得られる。温度を変化させることによって、わずかに黒レベルが変動するものの目視観察では認識できないレベルである。
【００９５】
（ｄ）では電圧無印加時に青色表示、２．５Ｖ印加時に赤色表示となる。これら表示色は環境温度の違いによって表示色の変化が生じることがなく、安定した表示色が得られる。またこのセルでは２．９５Ｖ印加時にて最大反射率の白色表示が得られ、３．７Ｖを印加することで黒色表示が得られる。温度を変化させることによって、わずかに黒レベルが変動するものの目視観察では認識できないレベルである。
【００９６】
以上の結果より、この構成では５ミクロン以上のセル厚において温度依存性が実用上問題ない特性を得ることが可能となる。つまり本実施例では比較例に対してセル厚を薄く設定することが可能となる。
【００９７】
（実施例２）
実施例１と同様の実験を行った。このとき、実施例１における３２０ｎｍのリタデーション量を有する一軸性の位相差板の替わりに、フィルム面内で１１０ｎｍのリタデーション値を有するＮＨフィルム（新日本石油製）を２枚とフィルム面内で１００ｎｍのリタデーション値を有するＮＨフィルム（新日本石油製）１枚との合計３枚を積層配置する。このとき偏光板の偏光軸を０度とした時に、ＮＨフィルムの光軸が時計回り方向に４５度、液晶分子が電圧印加によって傾斜する方向を反時計回りに４５度（−４５度方向）となるように配置する。これにより電圧無印加時には青表示状態となり、電圧印加時には色調変化するようなノーマリブルー構成となる。なおＮＨフィルムとは高分子液晶を傾斜配向させた位相差板であって、屈折率の２軸異方性を利用してＴＮ液晶の視野角拡大用途に用いられている。
【００９８】
これらの４種類のセルを用い、色度の温度依存性を測定の結果、実施例１の結果と同様に、５ミクロン以上のセル厚において温度依存性が実用上問題ない特性を得ることが可能となる。つまり本実施例では比較例に対してセル厚を薄く設定することが可能となる。
【００９９】
なお視野角依存性を測定したところ、実施例１の構成よりも実施例２の構成のほうが良好となる。すなわち、ＮＨフィルムはＴＮモードだけでなく本発明の液晶素子を用いた場合にも視野角拡大効果が得られることが確認できる。またこれにより二軸位相差板を適用することの有効性が確認される。
【０１００】
（実施例３）
実施例２と同様の実験を行った。このとき、実施例２において使用した構成に加えて、偏光板とＮＨフィルムとの間にＷＶフィルム（住友化学製）を配置する。なおＷＶフィルムとは負の位相差を有するディスコティック液晶を傾斜配向させた位相差板であって、ＴＮ液晶の視野角拡大用途に用いられている。
【０１０１】
その結果、ＷＶフィルムの傾斜配向方向とＮＨフィルムの傾斜配向方向を直交させるようにＷＶフィルムを配置したときに視野角のバランスがよい良好な結果が得られる。一方、これらの傾斜配向方向を一致させたときは−４５度方向は若干劣るものの４５度方向は改善される結果が得られる。
【０１０２】
つまりＷＶフィルムを積層することによって、ＴＮ液晶だけでなく本発明の液晶モードにとっても視野角特性の改善効果を確認することが出来る。またその積層させる際の光軸の向きは使用する用途によって適宜調整することで、最適な視野角特性とすることが可能となる。
【０１０３】
（実施例４）
実施例１と同様の実験を行う。このとき、実施例１における一軸性の位相差板の替わりに、Ｓｚフィルム（住友化学製）を用いる。Ｓｚフィルムとは屈折率楕円体がｎｘ＞ｎｚ＞ｎｙの関係となっているような高分子フィルムであって、ＳＴＮ用の視野角改善用途として用いられている。ただし、ｎｘは位相差板のフィルム光軸方向の屈折率、ｎｙは位相差板の面内にてｎｘと直交する方向の屈折率、ｎｚは位相差板法線方向の屈折率である。
【０１０４】
このＳｚフィルムについて、ｎｘ−ｎｙの値が３２０ｎｍ、（ｎｘ−ｎｚ）／（ｎｘ−ｎｙ）の値が０．５のものを用い、実験を行う。
【０１０５】
セル厚として上記４種類のセルを用い、色度の温度依存性を測定の結果、実施例１の結果と同様に、５ミクロン以上のセル厚において温度依存性が実用上問題ない特性を得ることが可能となる。つまり本実施例では比較例に対してセル厚を薄く設定することが可能となる。
【０１０６】
なお視野角依存性を測定したところ、実施例１の構成よりも実施例４の構成のほうが良好となる。これによりＳｚフィルムはＳＴＮモードだけでなく本発明の液晶素子を用いた場合にも視野角拡大効果が得られることを確認できる。またこれにより二軸位相差板を適用することの有効性が確認される。
【０１０７】
（実施例５）
実施例１〜４で説明したセル厚を（ｂ）５．０ミクロンとした場合の液晶素子を、８００×６００（ＳＶＧＡ）のマトリクスに並べてアクティブマトリクスディスプレイを構成する。１画素を図２（ａ）に示すように、２つの副画素ａ１とａ２に分割し、一方の副画素ａ２に緑色のカラーフィルタを配設する。
【０１０８】
電圧を印加しない時は、カラーフィルタのない副画素ａ１は青色、カラーフィルタのある副画素ａ２はほぼ黒色となっている。電圧を印加すると、副画素ａ１は青から紫を経て２．６Ｖ付近で赤色を呈し、一方、副画素ａ２はほぼ黒のままである。さらに電圧を高くすると、副画素ａ１は黄色から３．３Ｖで白になり、その後無彩色のまま明度が下がって灰色から最終的には約５Ｖで黒になる。副画素は３．３Ｖ付近でカラーフィルタの緑色が見えるようになり、その後電圧が高くなるにつれて緑色のまま明度が下がってやはり５Ｖで黒になる。
【０１０９】
このように、カラーフィルタのない副画素ａ１は、０Ｖから３．３Ｖの低電圧範囲で有彩色の色相変化を示し、それより高電圧の範囲３．３Ｖから５Ｖでは無彩色で明度変化を示すので、この２つの電圧範囲の両方にわたって電圧で変調を加えることにより、青、赤とその中間の色相のカラーと、白から黒の無彩色の中間調の両方が表示できる。これに対し、緑色のカラーフィルタのある副画素では３．３Ｖから５Ｖの範囲で緑色の連続階調が表示できる。
【０１１０】
ＲＧＢの原色が全て表現可能であるから、２つの副画素を上記の電圧範囲，すなわち，ａ１の画素で白が表示される電圧（上の例では３．３Ｖ）を区切りの電圧とし，ａ１の画素はその両側の電圧範囲，ａ２の副画素はそれより高い電圧範囲で駆動し、その色を組み合わせることによりカラー表示を行うことができる。部分的には中間調も表示できる。
【０１１１】
またこの色調が温度によって変化しないことが期待できる。
【０１１２】
（実施例６）
実施例５におけるアクティブマトリクスセルの副画素のうち、カラーフィルタが配設されていない副画素をさらに２つの部分に分け、マゼンタカラーフィルタを配設する。この画素のパターンを図２（ｂ）に示す。マゼンタカラーフィルタの画素を１：２の面積で２分するので、独立に駆動することにより、青から赤にかけての任意の有彩色で４階調の中間調が得られる。さらに、カラーフィルタによって、青と赤の表示の色純度が高くなる。
【０１１３】
実施例５と同じく、ＲＧＢの原色が全て表現可能であるとともに、実施例５と比較して色再現性が高くなることが確認できる。またこの色調が温度によって変化しないことも同様に期待できる。
【０１１４】
（実施例７）
実施例１〜４のセル厚を５．０ミクロンとした場合のアクティブマトリクスセルの副画素について、図３で示すような構成のものを用いる。つまり、１画素を６つの副画素Ｒ，Ｇ，Ｂ，Ｍ１，Ｍ２，Ｍ３に分割し、１画素の１／３の面積を緑色のカラーフィルタが配設されたセルＧとし、残りの面積を１：１：１：２：４に分割した副画素とし、１：２：４に分割されている副画素Ｍ１，Ｍ２，Ｍ３にマゼンタカラーフィルタを配設し、残る２画素にそれぞれ青と赤のカラーフィルタＢ，Ｒを配設する。
【０１１５】
その結果、ＲＧＢの原色が全て表現可能であるとともに、実施例５と比較して色再現性が高くなることが確認できる。またこの色調が温度によって変化しないことが確認できる。さらに完全なフルカラー表示が可能であることが確認できる。
【０１１６】
（実施例８）
比較例と同じ４種類のセル厚を有するアクティブマトリクスセルを用いる。このとき、比較例における広帯域λ／４板の替わりに、約４００ｎｍのリタデーション値を有する一軸性の位相差板を配置させる。このとき偏光板の偏光軸を０度とした時に、一軸性の位相差板の光軸が時計回り方向に４５度、液晶分子が電圧印加によって傾斜する方向を反時計回りに４５度（−４５度方向）となるように配置する。これにより電圧無印加時には色純度はそれほど高くないものの緑色と呼べる表示状態となり、電圧印加時には色調変化するようなノーマリグリーン構成となる。
【０１１７】
これらの４種類のセルを用い、色度の温度依存性を測定する。
【０１１８】
その結果、（ａ）では電圧無印加時に緑色表示、２．８５Ｖ印加時に青色表示、３．５Ｖ印加時に赤色表示となる。これら表示色は緑と青については環境温度の違いによって表示色の変化が生じることがないが、赤については環境温度の違いによって表示色が変化してしまう。また５Ｖ印加時にて最大反射率の白色表示が得られたが、黒表示を得ることができない。
【０１１９】
（ｂ）では電圧無印加時に緑色表示、２．７Ｖ印加時に青色表示、３．１５Ｖ印加時に赤色表示となる。これら表示色は環境温度の違いによって表示色の変化が生じることがなく、三原色の全てが温度に対して安定した表示色が得られる。またこのセルでは４．２Ｖ印加時にて最大反射率の白色表示が得られるものの、５Ｖを印加しても白色表示時の四分の三程度の反射率にしかならず白黒のコントラストを得ることができない。
【０１２０】
（ｃ）では電圧無印加時に緑色表示、２．６Ｖ印加時に青色表示、２．９５Ｖ印加時に赤色表示となる。これら表示色は環境温度の違いによって表示色の変化が生じることがなく、安定した表示色が得られる。またこのセルでは３．６５Ｖ印加時にて最大反射率の白色表示が得られ、５Ｖを印加することで黒色表示が得られる。ただしこのときのコントラストは６程度と低く、完全な黒レベルは得られていない。なお温度を変化させることによって、若干黒レベルが変動するものの実用上は大きな問題にはならないレベルである。これによって温度に対して安定な三原色と白黒表示を得ることが出来る。
【０１２１】
（ｄ）では電圧無印加時に緑色表示、２．５５Ｖ印加時に青色表示、２．８Ｖ印加時に赤色表示となる。これら表示色は環境温度の違いによって表示色の変化が生じることがなく、安定した表示色が得られる。またこのセルでは３．３５Ｖ印加時にて最大反射率の白色表示が得られ、４．５５Ｖを印加することで黒色表示が得られる。このときのコントラストは３０程度得られており、実用上十分である。なお、温度を変化させることによって、わずかに黒レベルが変動するものの目視観察では認識できないレベルである。
【０１２２】
以上の結果より、この構成では７ミクロン以上のセル厚において三原色表示可能であってコントラスト比が高い良好な表示特性を有しており、温度依存性が実用上問題ない特性を得ることが可能となる。
【０１２３】
（実施例９）
実施例８に示した電圧無印加時に緑表示となる構成について、実施例２〜４と同様に二軸の位相差フィルムの検討を行う。その結果、電圧無印加時に緑表示となる構成についても二軸フィルムによって視野角が良好となる結果が得られ、その有効性を確認することが出来る。
【０１２４】
（実施例１０）
実施例８のセル厚を７．０ミクロンとした場合のアクティブマトリクスセルの副画素について、図４で示すような構成のものを用いる。つまり、１画素を６つの副画素Ｒ，Ｂ，Ｇ，Ｃ１，Ｃ２，Ｃ３に分割し、１画素の１／３の面積を赤色のカラーフィルタが配設されたセルＲとし、残りの面積を１：１：１：２：４に分割した副画素とし、１：２：４に分割されている副画素Ｃ１，Ｃ２，Ｃ３にシアンカラーフィルタを配設し、残る２画素にそれぞれ青Ｂと緑Ｇのカラーフィルタを配設する。
【０１２５】
その結果、ＲＧＢの原色が全て表現可能であるとともに、実施例８と比較して色再現性が高くなることが確認できる。またこの色調が温度によって変化しないことを確認できる。さらに完全なフルカラー表示が可能であることが確認できる。
【０１２６】
（実施例１１）
実施例１〜１０のいずれの素子においても、セル作製過程においてセル厚均一性が得られなかったときの表示色のムラは、比較例と比べて小さいことが実験によって確認できる。
【０１２７】
以上述べたように本実施例によって色調の温度依存性が視認されないＥＣＢ効果による着色現象を利用したカラー液晶素子を実現可能となる。
【０１２８】
なお、これまでの説明においては、反射型液晶素子を中心に述べたが、本発明は、これに限らず透過型液晶素子、半透過型液晶素子に応用することができるのは当然である。また、駆動基板としてＴＦＴを用いたが、その替わりにＭＩＭを用いたり、単純マトリクス構造にしたりといった駆動方法を用いることができるのも当然である。
【図面の簡単な説明】
【０１２９】
【図１】本発明の実施の形態に係る液晶表示装置の構造を示す断面図。
【図２】本発明の実施例に用いた画素構成を示す図。
【図３】本発明の実施例に用いた画素構成を示す図。
【図４】本発明の実施例に用いた画素構成を示す図。
【図５】ＥＣＢ液晶素子のリタデーションと表示色の関係を説明する図。
【図６】従来のＥＣＢ液晶素子の電圧とリタデーションの関係とその温度変動を説明する図。
【図７】本発明の液晶表示装置の液晶の配向変化を説明する図。
【図８】本発明の液晶表示装置の構成を説明する図。
【符号の説明】
【０１３０】
７０            液晶表示装置
８０            液晶素子
８１ａ、８１ｂ  基板
８２ａ，８２ｂ  電極
８５            ネマチック液晶
８７ａ，８７ｂ  偏光板
８８            位相差板
【図１】
2005338791.tif 000010
【図２】
2005338791.tif 000011
【図３】
2005338791.tif 000012
【図４】
2005338791.tif 000013
【図５】
2005338791.tif 000014
【図６】
2005338791.tif 000015
【図７】
2005338791.tif 000016
【図８】
2005338791.tif 000017